(57)【要約】【課題】超純水中に含まれるアミン系の有機物などを短時間で高精度に検出し、超純水の水質を評価できる方法および装置を提供する。【解決手段】試料水は、配管１、バルブ２を通ってカラム３に上向流にて通水される。カラム３内にはシリコン物質の粒子４が充填されており、このシリコン物質の粒子４が流動層を形成するように上向流の流速が選定される。シリコン物質の粒子４と接触した水は、配管５、バルブ６、流量計７を通って排出される。この水の一部は、配管７から分岐する配管８によって分取され、水素濃度計９にて水素濃度が測定された後、流量計１０を通って流出する。カラム３への通水速度をＳＶ１００〜１０，０００ｈ−１とする。【選択図】図１
2010236906.tif 000002
【特許請求の範囲】
【請求項１】
シリコン物質の粒子が充填されたカラムに純水からなる試料水を通水し、通水後の試料水の溶存水素濃度を測定し、該測定値に基づいて試料水の水質を評価する水質評価方法において、
該カラムに試料水を上向流で通水することにより流動層を形成すると共に、通水速度をＳＶ１００〜１０，０００ｈ−１とすることを特徴とする水質評価方法。
【請求項２】
請求項１において、純水が下記条件を全て満たす超純水であることを特徴とする水質評価方法。
電気比抵抗    ：１８ＭΩ・ｃｍ以上
金属イオン濃度：５ｎｇ／Ｌ以下
残留イオン濃度：１０ｎｇ／Ｌ以下
微粒子数      ：１ｍＬ中に０．１μｍ以上の微粒子５個以下
ＴＯＣ        ：０．１〜１０μｇ／Ｌ
【請求項３】
請求項１又は２において、前記シリコン物質が純度９９．９９９９％以上の高純度半導体シリコンであることを特徴とする水質評価方法。
【請求項４】
請求項１ないし３のいずれか１項において、シリコン物質が水素終端化されていることを特徴とする水質評価方法。
【請求項５】
請求項４において、水素終端化する方法が、シリコン物質をオゾン水で洗浄した後にフッ酸で洗浄するものであることを特徴とする水質評価方法。
【請求項６】
シリコン物質の粒子が充填されたカラムと、該カラムに純水からなる試料水を通水する通水手段と、通水後の試料水の溶存水素濃度を測定する手段とを有する水質評価装置において、
該通水手段は、該カラムに試料水を上向流で通水することにより流動層を形成すると共に、通水速度をＳＶ１００〜１０，０００ｈ−１とするものであることを特徴とする水質評価装置。
【請求項７】
請求項６において、前記シリコン物質が純度９９．９９９９％以上の高純度半導体シリコンであることを特徴とする水質評価装置。
【発明の詳細な説明】
【技術分野】
【０００１】
本発明は純水（超純水を含む。）の水質を評価する方法及び装置に関する。
【背景技術】
【０００２】
ＩＣやメモリーをはじめとする半導体製造工場や液晶パネル製造工場などでは、超純水が大量に使用されている。
【０００３】
半導体製造工程においては、半導体デバイスの高精細化が進むに従い、シリコン表面の清浄度の維持、平坦度の維持が重要になってくる。高精細度の半導体を製造する工程においては、超純水が表面のシリコンをわずかでも溶解させると、表面のエッチングに伴う表面荒れが生じ、それに伴い電気特性を低下させるおそれがある。
【０００４】
従って、半導体製造工程においては、シリコン表面荒れを生じさせることがない超純水を使用することが必要であり、超純水がシリコン表面をエッチングする性質を有するか否かを判断することは重要な課題である。
【０００５】
超純水中の不純物は、金属などの無機物以外に、有機物があり、全有機性炭素濃度（ＴＯＣ）での管理がなされており、１ｐｐｂ程度以下に保持されている。ＴＯＣとしては、１ｐｐｂ以下であっても、アミン系の有機物が含まれていると、シリコンウエハをエッチングしてしまい、表面の粗さを大きくすることが知られている。また、アミン系の有機物のうちでも、ドデシルアミン、ヘキサデシルアミンあるいはオクタデシルアミンなどのアルキル鎖が長いものほど、エッチング量が多いことが知られている（特許第４０５６４１７号）。このアミン系の不純物は、超純水を製造する際に利用されるアニオン交換樹脂などの溶出物である。半導体工場で新設された超純水設備や、運転を中断した後の再開時に、このようなアミン系の有機物が多く含まれる超純水が排出されることが知られている。
【０００６】
超純水設備からの超純水が半導体洗浄に用いても良いものかどうかを判定するために、この超純水を用いてウエハを洗浄し、洗浄後のウエハ表面の凹凸を赤外分光法で分析するか原子間力顕微鏡で観察する方法が行われているが、長時間を要すると共に、現場では行いにくい。
【０００７】
特開２００７−１７０８６３には、試料水をシリコン物質と接触させ、該シリコン物質に接触後の試料水に含有されるシリカ濃度に相関する物性値である溶存水素濃度を測定し、該シリコン物質との接触によって上昇した溶存水素濃度に基づいて、試料水の水質を評価する水質評価方法が記載されている。
【０００８】
試料水中にアミン類などのようにシリコンをエッチングし易い物質が混入していると、試料水をシリコン物質に接触させた際にシリコン表面にエッチングが生じ、試料水中にシリコンが溶出する。溶出したシリコンはＯＨ−イオンもしくは水分子と反応し、イオン状シリカ（ケイ酸イオン）（ＳｉＯ３２−）になると共に、水素を生成させる。この水素は溶存水素となって水中に存在する。従って、溶存水素濃度はシリカ濃度と相関関係にあるため、溶存水素濃度の上昇をモニタリングすることによって、試料水がシリコンにエッチングを生じさせる水質かどうかを評価することができる。
【先行技術文献】
【特許文献】
【０００９】
【特許文献１】特許第４０５６４１７
【特許文献２】特開２００７−１７０８６３
【発明の概要】
【発明が解決しようとする課題】
【００１０】
上記特開２００７−１７０８６３の方法では、試料水をカラムに下向流にて通水しているため、シリコン物質と試料水との反応に時間がかかり、測定時間が長くなる。
【００１１】
また、極めて低い濃度のアミン類（ＴＯＣで０．１ｐｐｂ程度）であってもシリコンの表面エッチングが進行することがあり、検出感度の向上が求められている。
【００１２】
本発明は、超純水中に含まれるアミン系の有機物などを短時間で高精度に検出し、超純水の水質を評価できる方法および装置を提供することを目的とする。
【課題を解決するための手段】
【００１３】
請求項１の水質評価方法は、シリコン物質の粒子が充填されたカラムに純水からなる試料水を通水し、通水後の試料水の溶存水素濃度を測定し、該測定値に基づいて試料水の水質を評価する水質評価方法において、該カラムに試料水を上向流で通水することにより流動層を形成すると共に、通水速度をＳＶ１００〜１０，０００ｈ−１とすることを特徴とするものである。
【００１４】
請求項２の水質評価方法は、請求項１において、純水が下記条件を全て満たす超純水であることを特徴とするものである。  
電気比抵抗    ：１８ＭΩ・ｃｍ以上
金属イオン濃度：５ｎｇ／Ｌ以下
残留イオン濃度：１０ｎｇ／Ｌ以下
微粒子数      ：１ｍＬ中に０．１μｍ以上の微粒子５個以下
ＴＯＣ        ：０．１〜１０μｇ／Ｌ
【００１５】
請求項３の水質評価方法は、請求項１又は２において、シリコン物質が純度９９．９９９９％以上の高純度半導体シリコンであることを特徴とするものである。
【００１６】
請求項４の水質評価方法は、請求項１ないし３のいずれか１項において、シリコン物質が水素終端化されていることを特徴とするものである。
【００１７】
請求項５の水質評価方法は、請求項４において、水素終端化する方法が、シリコン物質をオゾン水で洗浄した後にフッ酸で洗浄するものであることを特徴とするものである。
【００１８】
請求項６の水質評価装置は、シリコン物質の粒子が充填されたカラムと、該カラムに純水からなる試料水を通水する通水手段と、通水後の試料水の溶存水素濃度を測定する手段とを有する水質評価装置において、該通水手段は、該カラムに試料水を上向流で通水することにより流動層を形成すると共に、通水速度をＳＶ１００〜１０，０００ｈ−１とするものであることを特徴とするものである。
【００１９】
請求項７の水質評価装置は、請求項６において、前記シリコン物質が純度９９．９９９９％以上の高純度半導体シリコンであることを特徴とするものである。
【発明の効果】
【００２０】
本発明によれば、試料水をカラムに上向流にて通水して流動層を形成するので、シリコン物質と試料水との反応が早くなる。そのため、超純水中の極微量のアミン系の有機物を短時間で高精度に検出し、超純水の水質を精度よく評価することができる。
【００２１】
本発明の水質評価方法及び装置は、試料水、特に超純水をシリコン物質と接触させて該超純水中の溶存水素濃度を測定することによって、この超純水がシリコンウエハ表面をエッチングする性質を有するか否かを容易に判定できるので、半導体製造上の不具合の発生防止に極めて有効である。
【００２２】
本発明の評価装置を、超純水製造装置直近、製造装置内、工場への供給配管途上等、任意の位置に設置することにより、水質評価を迅速に実行することが可能となる。従って、本発明は、半導体製造上の不具合の原因及びその発生源の解明に役立ち、解決に大きく寄与する。
【図面の簡単な説明】
【００２３】
【図１】本発明方法のフロー図である。
【図２】本発明装置を組み込んだ超純水製造設備のフロー図である。
【発明を実施するための形態】
【００２４】
以下、本発明についてさらに詳細に説明する。
【００２５】
本発明は、シリコン物質の粒子が充填されたカラムに純水からなる試料水を通水し、通水後の試料水の溶存水素濃度を測定し、該測定値に基づいて試料水の水質を評価する水質評価方法において、該カラムに試料水を上向流で通水することにより流動層を形成すると共に、通水速度をＳＶ１００〜１０，０００ｈ−１とすることを特徴とするものである。
【００２６】
前述の通り、特開２００７−１７０８６３には、試料水をシリコン物質と接触させ、該シリコン物質に接触後の試料水に含有される溶存水素濃度を測定し、該シリコン物質との接触によって上昇した溶存水素濃度に基づいて、試料水の水質を評価する水質評価方法が記載されている。
【００２７】
この方法では、試料水中にアミン類などのようにシリコンをエッチングし易い物質が混入していると、試料水をシリコン物質に接触させた際にシリコン表面にエッチングが生じ、試料水中にシリコンが溶出する。溶出したシリコンはＯＨ−イオンもしくは、水分子と反応し、イオン状シリカ（ケイ酸イオン）（ＳｉＯ３２−）になると共に、水素を生成させる。この水素は溶存水素となって水中に存在する。従って、溶存水素濃度の上昇をモニタリングすることによって、試料水の水質を評価することができる。
【００２８】
本発明方法に従って、シリコン物質と接触した後の純水中の溶存水素濃度を測定し、当該物質との接触前の溶存水素濃度と比較すれば、当該物質との接触によって上昇した溶存水素濃度を測定することができる。従って、定期的或いは連続的に溶存水素濃度を測定することにより、純水の水質、特にエッチング性の変動をモニタリングすることができる。また、シリコンへの接触条件を一定のものにすることで、複数種の試料水がシリコンに対して有するエッチング能力を相対的に比較対比することができる。
【００２９】
本発明ではシリコンの充填量と通水量との関係が、ＳＶ＝１００〜１０，０００ｈ−１好ましくは２００〜５０００ｈ−１となるように調節し、カラム内に流動層を形成する。ここでＳＶとはＳｐａｃｅ  Ｖｅｌｏｃｉｔｙ（空間速度）の略称であり、１時間あたりの通水量をシリコンの充填量で除算した値となる。例えばシリコンの充填量が１２０ｍＬで通水量が６０Ｌ／ｈであれば、ＳＶ＝６０×１，０００／１２０＝５００ｈ−１となる。ＳＶが１００００ｈ−１よりも大きくなると、超純水がシリコンの充填材に接触する時間が短くなり、超純水中のアミン系有機物の検出感度が低くなる。一方、ＳＶが１００ｈ−１を下回ると、水素濃度が飽和状態となるのに極めて長い時間（２４時間以上）を要し、検出時間が長くなる。
【００３０】
充填材料のシリコンとしては金属シリコンが用いられる。この金属シリコンとしては、純度が９９％の金属シリコン（純度は２Ｎ、不純物を１％含む）を用いるよりは、純度６Ｎ以上のもの、例えば高純度の半導体ウエハ（９９．９９９９９９９９９％，１１Ｎ）の破砕物あるいは、太陽電池用（９９．９９９９％，６Ｎ以上）に球状に形成されたシリコン（例えば特許第４０７４９３１号に記載のもの）を利用するのが望ましい。
【００３１】
シリコン物質の大きさ（粒径）は、特に制限はないが、０．２ｍｍ〜２．０ｍｍが良く、望ましくは０．２ｍｍ〜１．０ｍｍ程度とする。シリコン物質の形状は、特に制限はない。再溶解して、球形にしたものでも良い。
【００３２】
シリコンは水素終端化されていることが好ましく、その方法としてまずオゾン水でシリコン表面の有機物を酸化処理し、次いでフッ酸で水素終端化するのが望ましい。オゾン水のオゾン濃度は１ｐｐｍ以上が良く処理時間は３０分程度が良い。フッ酸の濃度は０．５〜１％程度で良く、処理時間は５分程度が良い。
【００３３】
シリコン物質を充填するためのカラムとしては、超純水と接触して溶出物を排出しなければ良く、アクリル製でも良く、ポリテトラフルオルエチレン、ＰＦＡ等のフッ素樹脂製でも良い。
【００３４】
水中の溶存水素濃度測定には、各種の溶存水素濃度計を用いることができ、例えば、隔膜電極式溶存水素濃度計が挙げられる。
【００３５】
シリコン充填カラムに試料水の通水を開始した場合、試料水の水質が悪いときにはカラム流出水中の溶存水素濃度がいったん増加するが、水質が良くなると溶存水素濃度が低下する。
【００３６】
なお、本発明において、超純水は次の水質を満たすものであることが好ましい。
【００３７】
電気比抵抗    ：１８ＭΩ・ｃｍ以上
金属イオン濃度：５ｎｇ／Ｌ以下
残留イオン濃度：１０ｎｇ／Ｌ以下
微粒子数      ：１ｍＬ中に０．１μｍ以上の微粒子５個以下
ＴＯＣ        ：０．１〜１０μｇ／Ｌ
【００３８】
本発明で検知対象となる、シリコン表面荒れを生じさせる不純物としては、アミン類が挙げられる。アミン類のうち特にドデシルアミン、ヘキサデシルアミン、オクタデシルアミンなどのアルキル鎖が長いものは、エッチング量が多いため、本発明方法により精度よく検知することができる。
【００３９】
以下、図面を参照して本発明についてさらに詳細に説明する。
【００４０】
第１図は本発明方法及び装置を示すフロー図である。
【００４１】
試料水は、配管１、バルブ２を通ってカラム３に上向流にて通水される。カラム３内にはシリコン物質の粒子４が充填されており、このシリコン物質の粒子４が流動層を形成するように上向流の流速が選定される。シリコン物質の粒子４と接触した水は、配管５、バルブ６、流量計７を通って系外に排出される。この水の一部は、配管７から分岐する配管８によって分取され、水素濃度計９にて水素濃度が測定された後、流量計１０を通って系外に排出される。
【００４２】
第２図は、半導体製造工程に適用される超純水設備を示す概略的なフロー図である。
【００４３】
原水は１次純水装置１１で処理された後、サブシステム１２で処理されて超純水となる。この超純水は、ライン１３を介して循環され、その途中で分岐してユースポイント１４に送られる。
【００４４】
超純水は、サブシステム１２から出た直後の地点、ユースポイント１４に送られる直前の地点、及びサブシステム１２に戻る地点で採水用分岐配管１５で分取され、第１図の構成を有した評価装置１６に供給され、評価が行われる。
【００４５】
以下に、本発明を第２図の超純水製造装置に適用した場合の超純水製造装置の運転方法について説明する。
【００４６】
［超純水製造装置の新設時及びメンテナンス等で運転を中断した後の再開時］  
＜ステップ１＞  サブシステム１２の循環ライン１３からユースポイント１４への供給ラインのバルブを閉めた状態で超純水製造装置の運転を開始又は再開する。評価装置１６のバルブ２を開け、循環ライン１３から分岐した超純水をカラム３に通水する。このとき、評価装置１６における溶存水素濃度の測定値は、予め設定した設定値（許容溶存水素濃度の上限値）を超える。
【００４７】
＜ステップ２＞  その後、時間の経過と共に、評価装置１６における溶存水素濃度測定値が徐々に低下する。この評価装置１６における溶存水素濃度測定値が設定値を下回るまで低下したときには、循環ライン１３を循環する超純水中のシリコン汚染物質の濃度が十分に低減されたと判断し、ユースポイント１４への供給ラインのバルブを開ける。
【００４８】
［超純水製造装置の運転を継続しながらメンテナンスを行う場合］  
＜ステップ１＞  超純水製造装置の運転を継続しながらメンテナンスを行う場合、超純水製造装置の通常運転中に評価装置１６のバルブ２を開け、循環ライン１３から分岐した超純水をカラム３に通水する。評価装置１６における溶存水素濃度の測定値が、予め設定した設定値を超えないことを確認しながら部材更新等のメンテナンスを進めるが、万一設定値を超えた場合には、超純水中のシリコン汚染物質の濃度が高いと判断し、ユースポイント１４への供給ラインのバルブを閉じる。
【００４９】
＜ステップ２＞  メンテナンス終了後、時間の経過と共に、評価装置１６における溶存水素濃度測定値が徐々に低下し、設定値を下回ったときには、循環ライン１３を循環する超純水中のシリコン汚染物質の濃度が十分に低減されたと判断し、ユースポイント１４への供給ラインのバルブを開ける。
【実施例】
【００５０】
以下、実施例、比較例及び参考例について説明する。
【００５１】
後述の水質判定時間とは、ウエハを洗浄するのに適当な溶存水素濃度にまで達する全体の時間を表わす。
【００５２】
［実施例１］
内径２５ｍｍ、高さ７００ｍｍのアクリル製カラム内に半導体高純度シリコンウエハ（純度：１１Ｎ）を破砕し、篩分けして平均粒径約１ｍｍとしたシリコン粒を１２０ｍＬ充填した。なお、シリコン粒は、充填前にオゾン水で３０分洗浄した後に、１％ＨＦ溶液中に５分浸漬して水素終端化を行っている。下記水質の超純水を０．４Ｌ／ｍｉｎとなるように上向流で通水したところシリコン粒子は展開して流動層となった。このときのＳＶは２００ｈ−１であった。カラム流出水中の溶存水素濃度は、隔膜電極式溶存水素計（オービスフェア製）を利用して測定した。
【００５３】
超純水の水質
電気比抵抗    ：１８ＭΩ・ｃｍ以上
金属イオン濃度：５ｎｇ／Ｌ以下
残留イオン濃度：１０ｎｇ／Ｌ以下
微粒子数      ：１ｍＬ中に０．１μｍ以上の微粒子５個以下
ＴＯＣ        ：０．１〜１０μｇ／Ｌ
【００５４】
通水開始から６時間後には溶存水素濃度が６．４５ｐｐｂまで増加したが、その１０時間後に０．２０ｐｐｂ以下となったので、ウエハ洗浄工程への供給を開始した。水質判定に要した時間は１６時間（６＋１０＝１６）であった。
【００５５】
［実施例２］
太陽電池向けシリコン粒子（純度：６Ｎ、粒径０．５ｍｍ）１２０ｍＬをアクリル製カラムに充填し、ＳＶを５００ｈ−１としたこと以外は実施例１と同等の条件として試験を実施した。なお、このときの通水量は１Ｌ／ｍｉｎである。
【００５６】
通水開始から３時間後には溶存水素濃度が５．４５ｐｐｂまで増加したが、その９時間後に０．２０ｐｐｂ以下となったので、ウエハ洗浄工程への供給を開始した。水質判定に要した時間は１２時間（３＋９＝１２）であった。
【００５７】
［実施例３］
太陽電池向けシリコン粒子３０ｍＬをアクリルカラムに充填し、ＳＶを２０００ｈ−１としたこと以外は実施例２と同様に試験を実施した。なお、通水量は１Ｌ／ｍｉｎである。
【００５８】
通水開始から３時間後には溶存水素濃度が３．４５ｐｐｂまで増加したが、その７時間後に０．２０ｐｐｂ以下となったので、ウエハ洗浄工程への供給を開始した。水質判定に要した時間は１０時間（３＋７＝１０）であった。
【００５９】
［実施例４］
太陽電池向けシリコン粒子２０ｍＬをアクリルカラムに充填し、ＳＶを３０００ｈ−１としたこと以外は実施例２と同様に試験を実施した。なお、通水量は１Ｌ／ｍｉｎである。
【００６０】
通水開始から２時間後には溶存水素濃度が２．４５ｐｐｂまで増加したが、その６時間後に０．２０ｐｐｂ以下となったので、ウエハ洗浄工程への供給を開始した。水質判定に要した時間は８時間（２＋６＝８）であった。
【００６１】
［比較例１］
実施例１において、超純水をカラムに下向流で通水したこと以外は同等の条件として溶存水素濃度を測定した。通水量は１Ｌ／ｍｉｎであり、ＳＶは５００ｈ−１である。
【００６２】
通水開始から６時間後には溶存水素濃度が６．１５ｐｐｂまで増加したが、その１２時間後にはまだ２．００ｐｐｂであり、溶存水素濃度が所定値以下になるにはさらに６時間程度を要した。その結果、水質判定には２４時間以上を要した。そのため、ウエハ洗浄を開始するのに時間がかかり生産性が悪かった。
【００６３】
［参考例１］
９９．９％のシリコン粒子（純度：３Ｎ）６０ｍＬを充填し、ＳＶを１０００ｈ−１としたこと以外は実施例１と同等の条件として試験を実施した。なお、通水量は１Ｌ／ｍｉｎである。
【００６４】
通水開始から６時間後には溶存水素濃度が２．１５ｐｐｂまで増加したが、その１２時間後にはまだ１．００ｐｐｂであり、溶存水素濃度が所定値以下になるにはさらに６時間程度を要した。その結果、水質判定には２４時間以上を要した。ウエハ洗浄を開始するのに時間がかかり生産性が悪かった。
【００６５】
［参考例２］
９９．９９％のシリコン粒子（純度：４Ｎ）６０ｍＬを充填し、ＳＶを１０００ｈ−１としたこと以外は実施例１と同等の条件として試験を実施した。なお、通水量は１Ｌ／ｍｉｎである。
【００６６】
通水開始から６時間後には溶存水素濃度が１．７５ｐｐｂまで増加したが、その１２時間後にはまだ０．８５ｐｐｂであり、溶存水素濃度が所定値以下になるにはさらに６時間程度を要した。その結果、水質判定には２４時間以上を要した。そのため、ウエハ洗浄を開始するのに時間がかかり生産性が悪かった。
【００６７】
［比較例２］
太陽電池用のシリコン粒子（純度：６Ｎ、粒径１．０ｍｍ）４ｍＬを充填すると共に、ＳＶを１５，０００ｈ−１としたこと以外は実施例１と同等の条件として試験を実施した。なお、通水量は１Ｌ／ｍｉｎである。
【００６８】
通水開始から６時間後には溶存水素濃度が０．７５ｐｐｂまで増加したが、その１２時間後にはまだ０．５５ｐｐｂであり、溶存水素濃度が所定値以下になるにはさらに６時間程度を要した。その結果、水質判定には２４時間以上を要し、ウエハ洗浄を開始するのに時間がかかり生産性が悪かった。
【００６９】
以上より、本発明例（実施例１〜４）によると、水質判定を短時間で行うことができることが認められた。
【符号の説明】
【００７０】
３  カラム
４  シリコン粒子
９  水素濃度計
１４  ユースポイント
１６  水質評価装置
【図１】
2010236906.tif 000003
【図２】
2010236906.tif 000004